(57)【要約】【課題】比較的安価に製造することができ、且つ分離膜支持体として使用した場合に、製膜液の裏抜けを効果的に防止し、分離膜との密着性に優れ、安価で安定した品質を有する分離膜を提供し得るシート状物、及び分離膜付きシート状物を提供すること。【解決手段】本発明は、上層（分離膜の設置側）においては、主として製紙用繊維とバインダー繊維で構成されたシート状物であって、坪量が２０〜１００ｇ／ｍ２、厚さが２０〜２００μｍ、透気抵抗度が０．１〜５秒であり、下層においては、主として製紙用繊維から構成されたシート状物であって、坪量が２０〜１００ｇ／ｍ２、厚さが２０〜２００μｍ、透気抵抗度が０．１〜８秒であり、前記シート状物の坪量が６０〜１４０ｇ／ｍ２、厚さが５０〜１５０μｍ、透気抵抗度が０．１〜１５秒であることを特徴とするシート状物である。【選択図】なし【特許請求の範囲】
【請求項１】
上層（分離膜の設置側）においては、主として製紙用繊維とバインダー繊維で構成されたシート状物であって、坪量が２０〜１００ｇ／ｍ２、厚さが２０〜２００μｍ、透気抵抗度が０．１〜５秒であり、下層においては、主として製紙用繊維から構成されたシート状物であって、坪量が２０〜１００ｇ／ｍ２、厚さが２０〜２００μｍ、透気抵抗度が０．１〜８秒であり、前記シート状物の坪量が６０〜１４０ｇ／ｍ２、厚さが５０〜１５０μｍ、透気抵抗度が０．１〜１５秒であることを特徴とするシート状物。
【請求項２】
下層を、主として製紙用繊維とバインダー繊維で構成したシート状物とした他は請求項１に記載のシート状物。
【請求項３】
製紙用繊維が化学パルプであることを特徴とする、請求項１または２に記載のシート状物。
【請求項４】
中層を有し、かつ中層は低融点バインダー繊維を主体とした網目状のバインダーシートであることを特徴とする、請求項１〜３のいずれか１項に記載のシート状物。
【請求項５】
少なくとも前記下層には製紙用添加剤が実質的に含まれていないことを特徴とする、請求項１〜４に記載のシート状物。
【請求項６】
前記上層と前記下層との間に中間層が配されて全体として３層構造とされており、該中間層は、加熱により接着性を帯びるものであることを特徴とする、請求項１〜５の何れか１項に記載のシート状物。
【請求項７】
バインダー繊維が、芯部分が高融点繊維であり、鞘部分が低融点繊維である芯鞘型の二重構造からなるバインダー繊維であることを特徴とする、請求項１〜６のいずれか１項に記載のシート状物。
【請求項８】
請求項１〜７の何れか１項に記載のシート状物の上層の表面上に、分離機能を有する分離膜を形成してなる分離膜付きシート状物。
【発明の詳細な説明】
【技術分野】
【０００１】
本発明は、主として製紙用パルプ繊維とバインダー繊維で構成された多層構造のシート状物に関し、詳しくは、限外濾過膜、精密濾過膜、逆浸透（ＲＯ）膜等の分離機能を有する分離膜の製造において、製膜のための支持体となり、分離膜を補強することを目的とした分離膜支持体として用いられるシート状物、及び該シート状物と分離膜とが接着された分離膜付きシート状物に関する。
【背景技術】
【０００２】
従来、限外濾過膜、精密濾過膜、逆浸透膜といった分離機能を有する分離膜は、分離膜となる高分子材料を溶媒に溶解した製膜液を分離膜支持体の表面に塗布することで製膜され使用されている。一般的には、分離膜支持体としては乾式法、あるいは湿式法により製造された不織布を熱圧加工したものが使用されている。これらの支持体として従来使用されている不織布は、主体繊維として使用されている短繊維の合成繊維を立体的に集合させてなるため、製膜液が塗布される表面に起毛が存在し、この起毛が分離膜の製膜時に分離膜表面にピンホール等の欠陥を生じさせる主な原因となっていた。これは、分離膜支持体としての不織布に薄膜の製膜液を付着させたときに、起毛が製膜液を貫通して突出するためである。
【０００３】
このようなピンホール等の欠陥を補うため、さらには、支持体としての不織布自体の強度を増すことによって年々高圧化している逆圧洗浄時の負圧に耐えられるようにするため、不織布を構成する繊維として、該不織布の主体繊維（熱可塑性の合成繊維等）に加えてこれよりも低融点のバインダー繊維を用い、且つこれらの繊維を混合してなる繊維集合体を熱圧加工する技術が提案されている。斯かる技術により、支持体となる不織布の強度が向上するとともに、不織布表面の起毛を抑える効果の発現により分離膜の製膜時におけるピンホールの発生が抑制される。これは、繊維集合体を熱圧加工することにより、融点の低いバインダー繊維が溶融して短繊維からなる主体繊維どうしがそれらの交点で接合されて不織布の強度が向上すると共に、主体繊維の表面が加熱と同時にプレスされるからである。
【０００４】
しかし、上述した技術においては、ピンホールの発生をより有効に防止しようとすると、熱圧加工における加熱温度や加圧圧力を高くする必要があり、これらの作用が進んでくると不織布の強度が高まり、不織布表面の起毛もより抑えられる傾向はあるが、その反面、不織布の密度が高くなる傾向がある。分離膜支持体として用いられる不織布の密度が高まると、分離膜の製膜時に該不織布に製膜液を塗布したときに、該製膜液が該不織布の表面に留まってしまい、不織布の内部に浸透しにくくなる傾向が強まる。このような状況では、製膜液の不織布（分離膜支持体）に対するアンカー効果が減少して分離膜と支持体表面との間の接着力が低下し、逆圧洗浄時に支持体表面から分離膜が剥離し易くなる、という欠陥が生じやすくなる。さらには、分離膜支持体として用いられる不織布の密度が高くなることによって濾過効率が減少するという欠陥も生じてくる。
【０００５】
分離膜の製膜液が分離膜支持体（不織布層）の内部へ浸透することを助長し、製膜液の支持体に対するアンカー効果を増すためには、不織布を構成している主体繊維の径を太くし、不織布における繊維間隔を広げることが有効である。しかし、不織布の主体繊維の太さを太くした不織布においては、繊維の絶対本数が減少するために分離膜支持体としての均一性が低下し、これにより部分的に製膜液が裏抜けしてしまうという問題が生じる。製膜液の裏抜けが発生すると、支持体の表裏面に同時に膜が形成されて、ピンホールなどの欠陥に繋がるおそれがある。
【０００６】
上記したような問題を解決するために、特許文献１では、分離膜支持体の膜形成面に細かい凹状のくぼみをつけることで、分離膜の膜形成面に対するアンカー効果を増すという提案がなされている。しかし、この提案では、アンカー効果が不十分で、且つ凹状のくぼみに汚染物質が堆積することにより有効濾過面積が減少したり、製膜液が裏抜けしてしまう、といった問題点があった。
【０００７】
特許文献２では、分離膜支持体を表面層と裏面層との２層の積層構造とし、分離膜が被着される表面層には太い繊維を使用して濾過効率とアンカー効果を高め、裏面層には細い繊維を使用して緻密な層とすることで、分離膜の製膜液の裏抜けを防止するという提案がなされている。しかし、この提案では、合成繊維からなる不織布は、それ自体が高価な材料であることから、より安価な材料への選択が困難であることと、分離膜の製膜液の裏抜け防止を行うためには異なる構成の不織布を使用する必要があり、濾過効率を向上させるという面からも対応の限界があった。
【０００８】
特許文献３では、特許文献２の発明をさらに推し進め、不織布の材料としてポリエステル繊維にポリアクリロニトリル繊維を加えることで分離膜との接着強度と支持体としての強度のバランスをとるという提案がなされている。しかし、この提案も上記の発明と同様に、不織布が高価格であることには変わりなく、支持体としての強度、分離膜との結合性および総合的なコストダウンの全てを解決することはできなかった。
【０００９】
特許文献４では、分離膜支持体を構成する不織布の裂断長を特定範囲に規定することで、不織布の製造や熱圧加工時のウエブの収縮を防止し、地合いの向上とウエブの破断を防止する、という提案がなされている。また、特許文献５では、熱圧加工してなる不織布において、フィルム化領域を含ませないことによって不織布の強度及び寸法安定性を向上させるという提案がなされている。これらの提案はいずれも合成繊維のみを使用した不織布を使用して分離膜の支持体を形成するものであり、いずれの方法を採用しても不織布の性能の範疇から逃れられるものではなかった。
【００１０】
特許文献６では、分離膜が塗工される上層を合成繊維を主体とする不織布に、また下層はパルプを主体とするシート状物とすることで、２種類のシート状物の特徴を活かした複合材料とすることで、コスト的にも有利な分離膜支持体とすることが提案されている。しかし、合成繊維を主体とする不織布を使用することのデメリットは残存しており、シート状物を製造する際の操業性やコストメリットの点で難点が残されていた。
【００１１】
【特許文献１】特開昭６１−１５７０５号公報
【特許文献２】特公平４−２１２５６号公報
【特許文献３】特開２００１−７９３６８号公報
【特許文献４】特開平１０−２２５６３０号公報
【特許文献５】特開２００４−１００４７号公報
【特許文献６】特願２００８−１９３４３号公報
【発明の開示】
【発明が解決しようとする課題】
【００１２】
本発明は、上記した従来技術の問題点を解決し、比較的安価に製造することができ、且つ分離膜支持体として使用した場合に、製膜液の裏抜けを効果的に防止し、分離膜との密着性に優れ、安価で安定した品質を有する分離膜を提供し得るシート状物、及び分離膜付きシート状物を提供することを目的とする。
【課題を解決するための手段】
【００１３】
即ち、本発明の請求項１に係る発明は、上層（分離膜の設置側）においては、主として製紙用繊維とバインダー繊維で構成されたシート状物であって、坪量が２０〜１００ｇ／ｍ２、厚さが２０〜２００μｍ、透気抵抗度が０．１〜５秒であり、下層においては、主として製紙用繊維から構成されたシート状物であって、坪量が２０〜１００ｇ／ｍ２、厚さが２０〜２００μｍ、透気抵抗度が０．１〜８秒であり、前記シート状物の坪量が６０〜１４０ｇ／ｍ２、厚さが５０〜１５０μｍ、透気抵抗度が０．１〜１５秒であることを特徴とするシート状物である。
【００１４】
即ち、本発明の請求項２に係る発明は、下層を、主として製紙用繊維とバインダー繊維で構成したシート状物とした他は請求項１に記載のシート状物である。
【００１５】
即ち、本発明の請求項３に係る発明は、製紙用繊維が化学パルプであることを特徴とする、請求項１または２に記載のシート状物である。
【００１６】
即ち、本発明の請求項４に係る発明は、中層を有し、かつ中層は低融点バインダー繊維を主体とした網目状のバインダーシートであることを特徴とする、請求項１〜３のいずれか１項に記載のシート状物である。
【００１７】
即ち、本発明の請求項５に係る発明は、少なくとも前記下層には製紙用添加剤が実質的に含まれていないことを特徴とする、請求項１〜４に記載のシート状物である。
【００１８】
即ち、本発明の請求項６に係る発明は、前記上層と前記下層との間に中間層が配されて全体として３層構造とされており、該中間層は、加熱により接着性を帯びるものであることを特徴とする、請求項１〜５の何れか１項に記載のシート状物である。
【００１９】
即ち、本発明の請求項７に係る発明は、バインダー繊維が、芯部分が高融点繊維であり、鞘部分が低融点繊維である芯鞘型の二重構造からなるバインダー繊維であることを特徴とする、請求項１〜６のいずれか１項に記載のシート状物である。
【００２０】
即ち、本発明の請求項８に係る発明は、請求項１〜７の何れか１項に記載のシート状物の上層の表面上に、分離機能を有する分離膜を形成してなる分離膜付きシート状物である。
【発明の効果】
【００２１】
本発明のシート状物は、製紙用繊維とバインダー繊維を主体としたシート状物から構成されることにより、従来の不織布層のみからなるシート状物に比して製造コストの低廉化が図られており、且つ限外濾過膜や逆浸透膜等の分離膜の支持体として使用した場合には、製膜液の裏抜けを効果的に防止し、分離膜との密着性に優れ、ろ過流量の低下や逆圧洗浄時における支持体表面からの分離膜の剥離といった不都合を生じることがなく、安価で安定した品質を有する分離膜を提供することができる。また、本発明の分離膜付きシート状物は、上記効果を奏する本発明のシート状物を用いているため、比較的安価に製造することができ、且つ分離膜として安定した品質を有する。
【発明を実施するための最良の形態】
【００２２】
以下、先ず、本発明のシート状物について、その好ましい実施形態に基づき詳細に説明する。本発明のシート状物は、上層及び下層を含んで構成される多層構造のシート状物である。該上層は、シート状物の一面を構成し、該下層は、シート状物の他面を構成している。本発明のシート状物は、特に限外濾過膜、逆浸透膜、精密濾過膜等の分離膜の支持体（分離膜支持体）として有用であり、以下では、分離膜支持体としての用途を中心に本発明のシート状物を説明する。
【００２３】
本発明に係るシート状物における上層は、主として製紙用繊維とバインダー繊維からなるシート状物であり、下層は主として製紙用繊維からなるシート状物である。ここでいう上層とは、その表面に分離膜を構成させる側の面をいう。各層におけるシート状物、およびシート状物全体としての坪量、厚さ、透気抵抗度の全て、あるいは一部が設定の数値未満であると、構成されるシート状物の密度が不安定になり分離膜とシート状物との密着性や裏抜け防止性能、あるいはピンホール発生の危険性といった問題が発生しやすくなるので好ましくない。また、それぞれの数値の全て、あるいは一部が上限を超えるような場合には、分離膜を構成する層自体の厚さが増すことにより、単位面積あたりの有効濾過面積が減少したり、濾過液の濾過抵抗が増加してくるので好ましくない。このような構成とした多層構造のシート状物とすることにより、特許文献１〜５に記載の如き不織布層のみからなるシート状物に比して、製造コストの低廉化を図ることができる。また一般に、製紙用繊維としてパルプシートを使用することで、不織布に比して生分解性に優れ、廃棄による環境に対する負荷が少ないことから、パルプシート層を含む本発明のシート状物は、特許文献１〜５に記載の如き合成繊維からなる不織布層からなるシート状物、あるいは特許文献６に記載のようにパルプシートと合成繊維からなる不織布層との積層物に比して廃棄しやすいものであるといえる。
【００２４】
本発明に係る上層は、坪量が２０〜１００ｇ／ｍ２、好ましくは３０〜６０ｇ／ｍ２であり、厚さが２０〜２００μｍ、好ましくは３０〜１２０μｍであり、透気抵抗度が０．１〜５秒、好ましくは０．１〜３秒である。また、本発明に係る下層は、坪量が２０〜１００ｇ／ｍ２、好ましくは３０〜６０ｇ／ｍ２であり、厚さが２０〜２００μｍ、好ましくは３０〜１２０μｍであり、透気抵抗度が０．１〜８秒、好ましくは０．１〜５秒である。ここで、厚さは、各層の無荷重下における厚さを意味する。また、透気抵抗度は、ＪＩＳ
Ｐ  ８１１７（１９９８年）に従って測定される。斯かる透気抵抗度は、紙の通気性評価としての透気抵抗度ではなく、織物の通気性評価としての透気抵抗度である。上層及び下層が一体化されているシート状物においては、透気抵抗度の測定対象となる層をカッター等を用いてシート状物から分離し、この分離された層についてＪＩＳ  Ｐ  ８１１７（１９９８年）に従って透気抵抗度を測定する。
【００２５】
上層の坪量が２０ｇ／ｍ２未満であると、シート状物を分離膜支持体として用いた場合に、分離膜の製膜液の裏抜けを防止するために密度を上げるにも限度があるので、製膜液の裏抜けを防止することができず、１００ｇ／ｍ２を越えると、シート状物が分離膜と接着された状態で濾過液の濾過に用いられた場合に、濾過液の透過抵抗が増加し濾過効率の低下を招くおそれがある（この場合、上層を極端に低密度にする必要がある）。また、上層の厚さが２０μｍ未満であると、シート状物としての密度が不安定になり、分離膜との接着性や裏抜け防止性能に問題が発生するので好ましくなく、２００μｍを越えると、分離膜を構成する層自体の厚さが増すことにより、単位体積あたりの有効濾過面積が減少するので好ましくない。また、上層の透気抵抗度が０．１秒未満であると、製膜液の裏抜けを防止することができず、５秒を越えると、濾過液の濾過抵抗が増加してくるので好ましくない。下層においても坪量、厚さ、透気抵抗度が上述した特定範囲から逸脱すると、上記したような問題が出てくるので好ましくない。
【００２６】
各層の透気抵抗度を調整する方法としては、パルプの叩解度を調整する（叩解度を大きくすると透気抵抗度が上昇する傾向がある）、パルプの種類を調整する（パルプ繊維の太さや長さによって透気抵抗度が変化する）、各層の厚さや坪量を調整して密度を調整する等の方法があり、これらの方法は単独であるいは適宜組み合わせて行なうことができる。
【００２７】
上層と下層との坪量比（上層：下層）は、好ましくは１：５〜５：１、更に好ましくは１：３〜３：１である。また、上層と下層との厚さ比（上層：下層）は、好ましくは１：１０〜１０：１、更に好ましくは１：５〜５：１である。
【００２８】
本発明のシート状物は、坪量が６０〜１４０ｇ／ｍ２、好ましくは８０〜１２０ｇ／ｍ２であり、厚さが５０〜１５０μｍ、好ましくは７０〜１２０μｍであり、透気抵抗度が０．１〜１５秒、好ましくは０．１〜８秒である。ここで、厚さ及び透気抵抗度は上述した通りである。上層及び下層を含む多層構造全体としての坪量、厚さ及び透気抵抗度がそれぞれ斯かる範囲にあることにより、分離膜支持体として有用なシート状物が得られる。上層及び下層の坪量、厚さ及び透気抵抗度を上述した範囲に設定することにより、シート状物の坪量、厚さ及び透気抵抗度を斯かる範囲に設定することが可能となる。
【００２９】
本発明のシート状物は、上層及び下層からなる２層構造であっても良く、あるいは後述するように、上層及び下層に加えて他の層を有する３層以上の多層構造であっても良い。本発明のシート状物を構成する各層の間は接合されている。この層間の接合は、好ましくは、後述する熱圧加工によるバインダー繊維の熱接着によってなされる。即ち、本発明のシート状物においては、各層間は熱圧接着されていることが好ましい。
【００３０】
本発明に係る上層は、上述したように製紙用繊維とバインダー繊維を主体としたシート状物である。上層は本発明のシート状物の一面を構成する層であり、該シート状物が分離膜支持体として用いられる場合には、該上層の表面（シート状物の一面）に、分離膜の製膜液が塗布される。つまり、上層は分離膜が被着される層である。
【００３１】
本発明におけるシート状物の上層には、製紙用繊維に加えてバインダー繊維を含有させることが必要である。上層にバインダー繊維が含有されていることにより、上層自体の強度や上層が向上すると共に他の層（下層）との間の熱圧着が可能となる。バインダー繊維としては、このような作用効果を確実に奏させるようにする観点から、低融点である繊維を用いることが好ましい。
【００３２】
バインダー繊維としては、例えば、ポリプロピレン繊維、ポリエチレン繊維、ポリエステル繊維、ナイロン繊維、アラミド繊維、ポリフェニレンサルファイド繊維等が挙げられる。これらのバインダー繊維は１種を単独で又は２種以上を混合して用いることができる。これらの中でも特にポリエステル繊維は、機械的強度や熱加工適性、さらにはコストの面で好ましい。特に低融点ポリエステル繊維や未延伸ポリエステル繊維が好ましい。バインダー繊維の融点は、好ましくは８０〜２６０℃、更に好ましくは９０〜２４０℃である。バインダー繊維の融点が８０℃未満であると、シート状物の乾燥工程や熱圧工程においてバインダー繊維が容易にフィルム化してしまい、濾過高率を引き下げるので好ましくない。また２６０℃を超えるような場合は、熱圧着する際の作業効率が著しく低下し、バインダー繊維としての特性を活かせなくなるので好ましくない。
【００３３】
バインダー繊維としては、上述したものの他に、芯鞘型複合繊維を用いることができる。芯鞘型複合繊維としては、鞘部の構成樹脂が芯部の構成樹脂よりも低融点であるものが好ましく用いられる。このような芯鞘型複合繊維を使用すると、バインダー繊維としての効果の他に、構造体としての強度を上げる効果も期待できるので好ましい。鞘部の構成樹脂が芯部の構成樹脂よりも低融点である芯鞘型複合繊維において、芯部の構成樹脂の融点と鞘部の構成樹脂の融点との差は、好ましくは５℃以上、更に好ましくは１０℃以上である。
【００３４】
芯鞘型複合繊維としては、例えば、１）芯部の構成樹脂がポリプロピレン、鞘部の構成樹脂がポリエチレン、２）芯部の構成樹脂がポリエステル、鞘部の構成樹脂が共重合ポリエステル、３）芯部の構成樹脂がナイロン、鞘部の構成樹脂がポリエステル等が挙げられる。本発明においては、これら１）〜３）の１種を単独で用いても良く、２種以上を併用しても良い。これらの中でも特に、前記２）の芯鞘型複合繊維が好ましい。また、芯部の構成樹脂の融点は、好ましくは２６０℃以上、更に好ましくは２８０℃以上であり、鞘部の構成樹脂の融点は、好ましくは８０〜２６０℃、更に好ましくは９０〜２４０℃である。
【００３５】
尚、本明細書において、繊維の融点は、該繊維が例えば芯鞘型複合繊維のように２種以上の成分が融合せずに独立して存在している場合には、２種以上の成分の中で最も融点の低い成分の該融点を、当該繊維の融点とする。また、例えば未延伸繊維のように明確な融点が無い繊維の場合には、該繊維を徐々に加熱したときに熱接着性を帯び始めたときの温度（軟化点）を、当該繊維の融点とする。繊維の融点の測定方法としては、ＤＴＡ（示差熱分析）やＤＳＣ（示差走査熱量計）といった熱分析測定機を使用し、１℃／分程度の割合で温度上昇させたときの温度差、あるいはエネルギー入力の差が確認された温度を、当該融点とする。
【００３６】
バインダー繊維の平均繊維度は０．４〜６．６デシテックスで平均繊維長は３〜２０ｍｍであることが好ましい。さらに好ましくは平均繊維度が０．４〜４．８デシテックスで平均繊維長が３〜１０ｍｍである。バインダー繊維の平均繊維度及び平均繊維長が斯かる範囲にあることにより、上層と下層との間の接合がより一層向上する。
【００３７】
上層に製紙用繊維及びバインダー繊維を含有させる場合、両繊維の含有質量比は、製紙用繊維：バインダー繊維＝２０：８０〜８０：２０であることが好ましい。さらに好ましくは３５：６５〜６５：３５である。上層以外のシート状物において製紙用繊維にバインダー繊維を含有させると、下層と他の層（上層）との間の熱圧接着が一層効果的に行われ、層間強度が高まるので好ましい。下層に使用するバインダー繊維としては、上述した上層に使用されるバインダー繊維と同様のものが挙げられるが、これに拘る必要はない。下層にバインダー繊維を含有させる場合、下層における製紙用パルプとバインダー繊維との含有質量比は、製紙用パルプ：バインダー繊維＝５：９５〜９５：５であることが好ましい。さらに好ましくは３５：６５〜６５：３５である。バインダー繊維の含有比率が上記範囲を超えて少なすぎると、バインダー繊維による効果、即ち、製紙用繊維どうしの交点での接合効果や上層と他の層（下層）との間を熱圧接着する効果が低減するため好ましくない。また、バインダー繊維の含有比率が上記範囲を超えて多すぎると、製紙用繊維が少なくなりすぎて濾過効率を低下させてしまうため好ましくない。
【００３８】
本発明によるシート状物に使用される製紙繊維としては、製紙用として一般的に使用されるものが使用できる。たとえば木材パルプとしては針葉樹晒クラフトパルプ（ＮＢＫＰ）、広葉樹晒クラフトパルプ（ＬＢＫＰ）、針葉樹晒サルファイトパルプ（ＮＢＳＰ）、広葉樹晒サルファイトパルプ（ＬＢＳＰ）、サーモメカニカルパルプ（ＴＭＰ）等、麻、竹、藁、ケナフ、楮、三椏や木綿等の非木材パルプ、カチオン化パルプ、マーセル化パルプ等の変性パルプ、ミクロフィブリル化パルプ等を単独で、あるいは必要に応じて２種類以上を混合して使用することができる。またレーヨン、ビニロン、ナイロン、アクリル、ポリエステル等の合成繊維や化学繊維を必要に応じて混合して併用することもできる。
【００３９】
製紙用繊維としては木材パルプを主体とすることが好ましく、木材パルプの中でも機械パルプ（ＧＰ）等を使用するよりも、化学パルプを使用することが好ましい。化学パルプは、化学的な反応で木材を分解・分離することにより得られたパルプであり、クラフトパルプ（ＫＰ）やサルファイトパルプ（ＳＰ）等がある。一般に、化学パルプは、機械パルプ等の製法により得られたパルプに比して、樹脂分などのセルロース以外の成分が少ないのが特徴である。本発明で用いられる製紙用パルプ中に樹脂分等の不純物が多く含まれていると、本発明のシート状物を分離膜支持体として用いた場合において、該分離膜支持体に被着した分離膜によって濾過された液（透過液）に該樹脂分が不純物として混入する危険があるので、これらを極力減少させた化学パルプ（例えば針葉樹晒クラフトパルプや広葉樹晒クラフトパルプ）を使用することが好ましい。
【００４０】
シート状物には製紙用添加剤が実質的に含まれていないことが好ましい。シート状物に製紙用添加剤が含まれていると、シート状物を分離膜支持体として用いた場合に、分離膜支持体に被着した分離膜を通して得られた透過液中に製紙用添加剤が混入するおそれがあるためである。ここで、製紙用添加剤とは、通常、製紙用として使用される填料や製紙用薬品であり、例えば、歩留まり向上剤、乾燥紙力増強剤、湿潤紙力増強剤、染料、顔料、スライムコントロール剤等の製紙用補助薬品、ラテックスのような内添用バインダー、タルク、クレー、炭酸カルシウム、水酸化アルミニウム、酸化チタン等の填料が挙げられる。また、「実質的に含まれていない」とは、製紙用添加剤が全く含まれていない場合のみならず、ごく少量の製紙用添加剤が含まれている（好ましくは下層の全質量に対して５質量％以下）場合を含む。
【００４１】
シート状物は、従来公知の湿式抄紙法を利用して製造することができる。抄紙機としては、長網抄紙機、円網抄紙機、短網抄紙機、傾斜ワイヤー抄紙機等の公知の抄紙機を特に制限無く使用することができる。
【００４２】
シート状物には、シート状物を分離膜支持体として用いた場合において濾液における細菌類の増殖を防止する目的で、抗菌性物質を含有させることができる。抗菌性物質としては、銀イオンや銅イオンといった抗菌性金属イオンを含有する抗菌性物質が好ましく、逆に、抗菌性の化学物質からなる薬品類（抗菌性薬品）は、濾液に該抗菌性薬品の溶解物が混入するので好ましくない。抗菌性金属イオンを含有する抗菌性物質としては、例えば、銀、銅、亜鉛等の抗菌性金属イオンを含有させたゼオライトや、該抗菌性金属イオンを合成繊維に練り込んだ抗菌性繊維等が好ましく使用できる。抗菌性物質の含有量は、シート状物を分離膜支持体として用いた場合における濾過量や濾液のレベルを考慮してその最適量を設定する。抗菌性物質は、シート状物の各層のいずれかに含有させてもよいし、シート状物全体に含有させてもかまわない。
【００４３】
上述したように、本発明のシート状物は３層以上の多層構造であっても良い。３層以上の多層構造のシート状物の具体例として、下記シート状物Ｐ及びＱが挙げられる。下記シート状物Ｐ及びＱは、何れも、上層と下層との間に中間層が配されて全体として３層構造とされており、該中間層は、加熱により接着性を帯びるものである。このような中間層を有するシート状物は層間の接合強度が強く、また、加熱により接着性を帯びる中間層の存在により、下層（パルプシート）にはバインダー繊維を含有させなくても良いという利点を有している。尚、下記シート状物Ｐ及びＱについては、上述したシート状物と異なる構成部分を主として説明し、同様の構成部分は説明を省略する。特に説明しない構成部分は、上述したシート状物についての説明が適宜適用される。
【００４４】
シート状物Ｐ：上層と下層との間に中間層が配されて全体として３層構造とされており、該中間層は、製紙用繊維及びバインダー繊維を含み且つ坪量が２０〜１００ｇ／ｍ２、厚さが２０〜２００μｍ、透気抵抗度が０．１〜８秒であるシート状物。中間層の坪量は好ましくは４０〜８０ｇ／ｍ２であり、厚さは好ましくは４０〜１２０μｍであり、透気抵抗度は好ましくは０．１〜５秒である。中間層には製紙用添加剤が実質的に含まれていないことが好ましい。「製紙用添加剤」及び「実質的に含まれていない」の意味は、上述した通りである。中間層における製紙用パルプの含有量は、中間層の全質量に対して好ましくは５質量％以上、更に好ましくは３０〜８０質量％である。中間層における製紙用繊維とバインダー繊維との含有質量比は、製紙用繊維：バインダー繊維＝５：９５〜９５：５であることが好ましく、３５：６５〜６５：３５であることが更に好ましい。中間層に含有される製紙用繊維としては、上層および／または下層に含有される製紙用繊維と同様のものを用いることができ、化学パルプが特に好ましい。また、中間層に含有されるバインダー繊維としては、上層および／または下層に含有されるバインダー繊維と同様のものを用いることができる。
【００４５】
シート状物Ｐにおいて、上層と中間層との坪量比（上層：中間層）は、好ましくは１：５〜５：１、更に好ましくは１：３〜３：１である。また、上層と中間層との厚さ比（上層：中間層）は、好ましくは１：１０〜１０：１、更に好ましくは１：５〜５：１である。
【００４６】
シート状物Ｑ：上層と下層との間に中間層が配されて全体として３層構造とされており、該中間層は、網目状のバインダーシートであるシート状物。バインダーシートとしては、バインダー繊維と同程度の低融点である熱可塑性の高分子物質からなるシートが使用できる。熱可塑性の高分子物質としては、例えばポリエチレン、ポリプロピレン、ポリエチレン・酢酸ビニル共重合体、ポリアミド、ポリエステル等が挙げられる。網目状のバインダーシートとしては、該シートを厚み方向に貫通する開孔が該シートの全面にランダムに複数形成されたものが使用できる。網目状のバインダーシートの開孔率〔（開孔の面積の合計／シートの面積）×１００〕は１０〜８０％であることが好ましい。開孔率が１０％未満であると、シート状物を分離膜支持体として用いた場合に濾過効率が低下するおそれがあるので好ましくない。また、開孔率が８０％を越えると、バインダーシートを介して接合されている上層と下層との間の接合力が弱まるおそれがあるので好ましくない。バインダーシートの坪量は好ましくは１０〜４０ｇ／ｍ２であり、厚さは好ましくは２０〜８０μｍである。
【００４７】
本発明のシート状物は、好ましくは次のようにして製造される。即ち、シート状物を構成する各層（上層、下層、中間層等）をそれぞれ独立に製造した後、得られた各層を重ね合わせて積層体とし、この積層体に熱圧加工を施して各層間を熱圧接着させることにより、シート状物が製造される。
【００４８】
積層体の熱圧加工は、抄紙工程における乾燥ロールを利用してもよいが、熱源を有する金属ロール等の熱ロールで積層体を加熱しながらプレスするのが好ましい。熱ロールは積層体の一面側にのみ配しても良く、両面側それぞれに配しても良い。熱圧加工時における熱ロールの表面温度は、シート状物の構成繊維の融点によって適宜設定されるが、１５０℃以上が好ましく、さらに好ましいのは１９０℃以上である。熱ロールの表面温度が１５０℃未満であると、バインダー繊維の溶融が不充分となりやすく、バインダー繊維としての効果が発揮できなくなるおそれがあるので好ましくない。また、熱圧加工時における熱ロールの表面温度の上限は３００℃が好ましく、これ以上に加熱すると加工効率が著しく低下するので好ましくない。また、熱圧加工時における熱ロールの加圧力（線圧）は、好ましくは２．０〜２９．４ＭＰａであり、さらに好ましくは４．９〜２４．５ＭＰａである。加圧力が２．０ＭＰａ未満であると、各層間を熱圧接着させる力が弱くなるおそれがあるので好ましくない。加圧力が２９．４ＭＰａを越えると、各層間を熱圧接着させて得られたシート状物における各層の密度が高くなりすぎてしまい、該シート状物を分離膜支持体として用いた場合に濾過効率が低下するおそれがあるので好ましくない。また、熱圧加工時における積層体が熱ロールを通過す時間に関しては、熱ロールの表面温度と熱ロールの加圧力から、最終的に得られるシート状物の密度と透気抵抗度を考慮して決定される。
【００４９】
本発明のシート状物を分離膜支持体として用いる場合、該シート状物の上層の表面上に流延される製膜液としては、分離機能を有する層が形成可能であれば特に限定されず、例えば、ポリエチレントリメスアミド［ＰＥＴ］、ポリ（トリメソイルピペラジン）［ＰＴＰ］、ポリ（ｍ−オフェニレントリメスアミド）［ＰＭＴ］等の芳香族ポリアミドの他、アリル・アルキルポリアミド／ポリウレア、セルロースアセテート、セルローストリアセテート、ポリアクリロニトリル、ポリベンズイミダゾロン、ポリピペラジンアミド、架橋ポリエーテル、スルホン化ポリサルフォン、ポリビニルアルコール、ポリフッ化ビニリデン、ポリエチレン、ポリアクリロニトリル、ポリプロピレン、ポリカーボネート、セラミック等を、適当な溶媒に溶解・分散させた製膜液が挙げられる。
【００５０】
分離膜の一種である限外濾過膜は、例えば次のようにして製造することができる。即ち、スルホン化ポリサルフォンをＮ-Ｎジメチルホルムアミドに溶解して調製した製膜液を、シート状物の上層（不織布）の表面に塗布して分離膜層を形成した後、該分離膜層を水と接触させてゲル化させ、その後浸漬層を通して残留しているＮ-Ｎジメチルホルムアミドを洗浄除去して、上層の表面にスルホン化ポリサルフォンの層を設けることで、限外濾過膜（限外濾過膜付きシート状物）を製造することができる。限外濾過膜の厚さは２０〜１００μｍが好ましく、厚さが２０μｍ未満であると分離膜強度の低下や異物の混入といった問題があるので好ましくなく、１００μｍを越えると濾過流量の低下といった問題があるので好ましくない。
【００５１】
また、分離膜の一種である逆浸透膜（複合膜）は、例えば次のようにして製造することができる。即ち、上記のようにして得られた限外濾過膜付きシート状物における該限外濾過膜の表面に、酢酸セルロース等のセルロース系、ポリアミド系、ポリイミド系、ポリサルフォン系、ポリビニルアルコール系等の高分子材料を適当な溶媒に溶解・分散させた製膜液を塗布して新たに膜を設けることで、逆浸透膜（逆浸透膜付きシート状物）を製造することができる。このようにして得られた逆浸透膜においては、限外濾過膜が支持層（スポンジ層）として機能し、該限外濾過膜の表面に新たに形成された膜が分離機能を司るスキン層として機能する。スキン層の厚さはスポンジ層よりも薄く、０．１〜１μｍの厚さで製造される。スキン層の厚さが０．１μｍ未満であると分離膜強度の低下といった問題があるので好ましくなく、１μｍ以上になると濾過流量の低下や目詰まりといった問題があるので好ましくない。
【００５２】
上記のような分離膜及び分離膜支持体からなる分離膜付きシート状物（流体分離素子）の好ましい使用形態としては、平膜のプレートフレーム型モジュール、スパイラル型モジュール等が挙げられるが、これらに限定されるものではない。
【００５３】
図１には、限外濾過膜（限外濾過膜付きシート状物）を用いたスパイラル型モジュールの一例が示されている。図１に示すスパイラル型モジュール１０は、原液側スペーサー１１と透過液側スペーサー１２との間に、限外濾過膜１３（限外濾過膜付きシート状物）が配置された構造を有する。原液側スペーサー１１には、濾過の対象となる原液５を供給するための通過隙間が設けられており、透過液側スペーサー１２には、透過液６を通過させる通過隙間が設けられている。透過液６は、原液５が限外濾過膜１３を透過することによって得られるものである。限外濾過膜１３は、原液側スペーサー１１と透過液側スペーサー１２と共に集水管１４の周りにスパイラル状に巻き付けられている。このスパイラル状部分は、原液側スペーサー１１と透過液側スペーサー１２と限外濾過膜１３とを重ね合わせて２つ折りにし、更に所定部位を接着して袋状物とし、縦一直線に切れ目を入れた集水管１４で該袋状物の開口部を挟み、集水管１４を芯にして該袋状物をロールケーキ状に巻回することにより得られる。このような構造のスパイラル型モジュール１０においては、スパイラル状部分の軸方向（集水管１４の延びる方向）に向けて原液５を加圧しつつ供給することで、透過液側スペーサー１２側から濃縮水７を、集水管１６から透過液６がそれぞれ得られる。
【００５４】
原液側スペーサー１１及び透過液側スペーサー１２の構造としては、両者ともに同じ構造でも構わないが、原液側スペーサー１１は網目構造、透過液側スペーサー１２は編地構造であることが好ましい。原液側スペーサー１１を網目構造にすると、該原液側スペーサー１１が原液５の乱流促進材として作用し、原液５の濃度分極がおこりにくくなることで膜面流速を均一にすることができ、原液５の汚れによる詰まりの発生が少なくなるので好ましい。原液側スペーサー１１としては、厚さが０．５〜２．０ｍｍの合成繊維製ネットが好ましく使用される。原液側スペーサー１１に使用される合成繊維としては、ポリプロピレン繊維やポリエチレン繊維が使用され、必要に応じて該合成繊維に抗菌性繊維も混入される。合成繊維製ネットに使用される繊維の太さとしては２０〜３００μｍが好ましい。２０μｍ未満であるとスペーサーの隙間が狭くなり、空隙率が小さくなるので有効膜面積も小さくなり、濾過流量が低下するので好ましくない。３００μｍを越えるとモジュールの充填密度が低下して分離膜の面積が小さくなるので好ましくない。透過液側スペーサー１２としては、厚さが０．２〜１．０ｍｍの合成繊維の編地が好ましく使用され、この編地にメラミン樹脂やエポキシ樹脂等を含浸させてから熱硬化させたものが使用される。
【実施例】
【００５５】
以下、本発明を実施例に基づき更に具体的に説明するが、本発明は斯かる実施例に限定されるものではない。
【００５６】
〔実施例１〕
上層として、針葉樹晒クラフトパルプ（ＮＢＫＰ）５０質量部と広葉樹晒クラフトパルプ（ＬＢＫＰ）５０質量部を混合して離解し、５００ｍｌＣ．Ｓ．Ｆ．に叩解したスラリーにバインダー繊維として平均繊維度が１．２デシテックスで平均繊維長が５ｍｍであり、且つ融点が１５０℃である未延伸ポリエステル繊維（商品名「ＴＡ０７Ｎ」、帝人ファイバー（株）製造）を加え、硫酸アルミニウムを適量混合し、長網抄紙機を用いて常法によりシート状物（坪量３０ｇ／ｍ２、厚さ５０μｍ、透気抵抗度０．３秒）を製造した。バインダー繊維の比率は、含有質量比で製紙用繊維：バインダー繊維＝６０：４０とした。また、下層として別途、針葉樹晒クラフトパルプ（ＮＢＫＰ）１００質量部を叩解度が４５０ｍｌＣ．Ｓ．Ｆ．になるように叩解し、これにバインダー繊維として平均繊維度が１．７デシテックスで平均繊維長が５ｍｍであり、且つ融点が１１０℃である芯鞘型ポリエステル繊維（商品名「ＴＡ０７Ｎ」、帝人ファイバー（株）製造、ポリエステル繊維が芯、共重合ポリエステルが鞘）を混合し、これに湿潤紙力増強剤（商品名「スミレッツレジン６７５Ａ」、田岡化学工業（株）製造）を１質量部加えてスラリーを得、該スラリーを用いて長網抄紙機によりシート状物（坪量４０ｇ／ｍ２、厚さ７０μｍ、透気抵抗度４秒）を製造した。バインダー繊維の比率は、含有質量比で製紙用繊維：バインダー繊維＝７０：３０とした。こうして得られた上層と下層とを重ね合わせて積層体とし、この積層体に熱ロールを用いて熱圧加工（熱ロールの表面温度２２５℃、加圧力８．８ＭＰａ）を施して各層間を熱圧接着させることによりシート状物を得、これを実施例１のサンプルとした。実施例１のシート状物は、坪量７０ｇ／ｍ２、厚さ１０２μｍ、透気抵抗度５秒であった。
【００５７】
〔実施例２〕
実施例１と同様の方法により、上層（坪量２０ｇ／ｍ２、厚さ４７μｍ、透気抵抗度０．１秒）とした以外は実施例１と同様にしてシート状物を得、これを実施例２のサンプルとした。実施例２のシート状物は、坪量６０ｇ／ｍ２、厚さ８８μｍ、透気抵抗度４秒であった。
【００５８】
〔実施例３〕
下層におけるバインダー繊維を除いた他は実施例１と同様にしてシート状物を得、これを実施例３のサンプルとした。実施例３のシート状物は、坪量７０ｇ／ｍ２、厚さ１００μｍ、透気抵抗度５秒であった。
【００５９】
〔実施例４〕
下層におけるバインダー繊維の配合比率を、含有質量比で製紙用繊維：バインダー繊維＝９５：５とした以外は実施例１と同様にしてシート状物を得、これを実施例４のサンプルとした。実施例４のシート状物は、坪量７０ｇ／ｍ２、厚さ１０１μｍ、透気抵抗度５秒であった。
【００６０】
〔実施例５〕
上層と下層との中間に、中間層として融点が１５０℃、坪量３２ｇ／ｍ２、厚さ４１μｍ、開孔率７０％のポリエチレン・酢酸ビニル共重合体からなるバインダーシートを設けた他は実施例１と同様にしてシート状物を得、これを実施例５のサンプルとした。実施例５のシート状物は、坪量１０２ｇ／ｍ２、厚さ１３３μｍ、透気抵抗度６秒であった。
【００６１】
〔実施例６〕
上層と下層との中間に中間層を設け、該中間層は実施例２の上層と同様（坪量２０ｇ／ｍ２、厚さ４７μｍ、透気抵抗度０．１秒）にした他は実施例１と同様にしてシート状物を得、これを実施例６のサンプルとした。実施例６のシート状物は、坪量９０ｇ／ｍ２、厚さ１１５μｍ、透気抵抗度６秒であった。
【００６２】
〔比較例１〕
上層にバインダー繊維を含まない他は実施例１と同様にしてシート状物を得、これを比較例１のサンプルとした。比較例１のシート状物は、坪量７０ｇ／ｍ２、厚さ１００μｍ、透気抵抗度５秒であった。
【００６３】
〔比較例２〕
下層の坪量を１８ｇ／ｍ２、とした他は実施例２と同様にしてシート状物を得、これを比較例２のサンプルとした。比較例２のシート状物は、坪量３８ｇ／ｍ２、厚さ６０μｍ、透気抵抗度３秒であった。
【００６４】
〔比較例３〕
下層の坪量を１２０ｇ／ｍ２、とした他は実施例１と同様にしてシート状物を得、これを比較例２のサンプルとした。比較例２のシート状物は、坪量１６０ｇ／ｍ２、厚さ２４０μｍ、透気抵抗度３３秒であった。
【００６５】
〔スパイラル型モジュールの作製〕
スルホン化ポリサルフォンをＮ-Ｎジメチルホルムアミドに溶解させて、固形分濃度１７質量％の製膜液を調製した。この製膜液を、実施例及び比較例で得られたシート状物の上層の表面に塗布した後、水と接触させて該製膜液をゲル化させ、次いで、浸漬層を通すことで残留しているＮ-Ｎジメチルホルムアミドを洗浄除去して、該上層の表面に厚さ５０μｍのスルホン化ポリサルフォンの層（限外濾過膜）を形成した。尚、実施例及び比較例の何れのシート状物においても、製膜液の裏抜けは見られなかった。また、実施例及び比較例の何れのシート状物を用いた場合においても、限外濾過膜にピンホール等の欠陥は見られなかった。
【００６６】
こうして得られた限外濾過膜（限外濾過膜付きシート状物）を用いて、図１に示す如きスパイラル型モジュールを作製した。詳細には、原液側スペーサーとして、繊維径０．７μｍのポリプロピレン繊維からなり且つ開孔率４０％の網目構造のネットを挿入し、また透過液側スペーサーとして、シングルトリコット編物で幅４００μｍの溝を有する厚さ０．４ｍｍのポリエステルシートを挿入し、これらを重ね合わせて２つ折りにして袋状に接着した後、縦一直線に切れ目を入れた集水管で袋の口を挟み、これを芯にしてロールケーキ状に巻くことでスパイラル状部分を形成し、スパイラル型モジュールを作製した。スパイラル状部分の軸方向（集水管の延びる方向）と直交する方向の２つの断面のうちの一方から原液を加圧しつつ供給し、他方の断面から濃縮水を、集水管から透過液を得る方法を採用した。
【００６７】
〔性能評価〕
実施例及び比較例のシート状物それぞれについて、上述した方法〔ＪＩＳ  Ｐ  ８１１７（１９９８年）〕に従って透気抵抗度（秒）を測定した。また、上記のようにして得られたスパイラル型モジュールについて、逆圧洗浄時の分離膜の剥離状態、濾過流量をそれぞれ下記方法により評価した。これらの結果を下記表１及び表２に示す。
【００６８】
＜逆圧洗浄時の分離膜の剥離状態＞
スパイラル型モジュールを逆圧洗浄する。その際、逆圧洗浄時の圧力を徐々に増していき、分離膜がシート状物（分離膜支持体）から完全に剥離したときの圧力（剥離圧力）を測定する。この剥離圧力が大きいほど、分離膜と支持体（シート状物）との間の接着力が強く両者が密着していることを示し、高評価となる。ここでは、剥離圧力が９．８ＭＰａ以上のものを合格と判断した。
【００６９】
＜濾過流量＞
スパイラル型モジュールに、原液側スペーサーから透過液側スペーサーに向けて０．１ＭＰａの圧力を加えつつ純水を流し、透過液側スペーサーから流れ出てくる透過液の流量を測定する。該流量が０．５ｍ３／ｍ２／日以上のものを合格と判断した。
【００７０】
【表１】
2009240893.tif 000002
【００７１】
【表２】
2009240893.tif 000003
【００７２】
表１に示す通り、実施例１〜８は、何れもパルプシート（下層）を含んで構成されているものの、上層、下層及びシート状物自体の坪量、厚さ及び透気抵抗度がそれぞれ上述した特定範囲内にあるため、これらを使用したスパイラル型モジュールにおいては、逆圧洗浄時の高圧力にも耐える分離膜の強い接着強度を示し、濾過流量も満足すべきものであった。このことから、本発明のシート状物は、製造コストの低廉化や環境に対する負荷の低減を実現し、且つ分離膜支持体として有用なものであることがわかる。これに対して表２に示すとおり、比較例１は、シート状物の各層全てにバインダーシートを含まないため、濾液を充填して濾過しようとして加圧したり逆圧洗浄をかけたりすると、シート層が分解してしまい濾過不可能の状態になってしまった。また比較例２では下層の坪量、厚み共に設定値を下まわっていたため、分離膜を塗工した際に、下層の表面まで分離膜が確認できる、裏抜け状態になってしまった。また、比較例３では下層の坪量、厚さ、透気抵抗度共に設定値を超えてしまい、シート状物全体としても設定値を超えてしまっている。そのため濾過流量が著しく低下し、分離膜としての性能を満たせなかった。以上のように、比較例においては、これらを使用したスパイラル型モジュールにおいては、評価を合格レベルにすることはできなかった。
【図面の簡単な説明】
【００７３】
【図１】図１は、本発明のシート状物を用いた分離膜付きシート状物が組み込まれたスパイラル型モジュールの一実施形態を一部展開して示す概略斜視図である。
【符号の説明】
【００７４】
５  原液
６  透過液
７  濃縮液
１０  スパイラル型モジュール
１１  原液側スペーサー
１２  透過液側スペーサー
１３  限外濾過膜（限外濾過膜付きシート状物）
１４  集水管
【産業上の利用可能性】
【００７５】
本発明によれば、限外濾過膜や逆浸透膜用の支持体として、十分な強度と透過流量を確保し、かつ安価な限外濾過膜や逆浸透膜用の支持体、およびこれを基材とした限外濾過膜や逆浸透膜、およびこれらを使用したモジュールとして好適に利用することができる。
【図１】
2009240893.tif 000004